(57)【要約】【課題】  高温域のリフロー温度において、はんだ粒子のリフロー性に優れ、且つ、残渣が発生しないフラックス、及びダペーストを提供する。【解決手段】  本発明のフラックスは、常温で固体であり、リフロー温度で蒸発する少なくとも１種類の固体溶剤と、常温で液体であり、リフロー温度で蒸発する少なくとも１種類の液体溶剤と、分子量１０００以下であり、フラックス全体の質量に対して１〜１０質量％含有するポリエチレングリコールとを含んでいることを特徴とする。【選択図】なし【特許請求の範囲】
【請求項１】
常温で固体であり、リフロー温度で蒸発する少なくとも１種類の固体溶剤と、
常温で液体であり、リフロー温度で蒸発する少なくとも１種類の液体溶剤と、
分子量１０００以下であり、フラックス全体の質量に対して１〜１０質量％含有するポリエチレングリコールとを含んでいることを特徴とする、フラックス。
【請求項２】
さらに、チキソ剤および活性剤からなる群から選択された少なくとも一つの添加成分を含み、前記添加成分がリフロー温度で他の成分とともに、蒸発するものである、請求項１記載のフラックス。
【請求項３】
前記固体溶剤が、２，２−ジメチル−１，３−プロパンジオール、２，５−ジメチルヘキサン−２，５−ジオール、トリメチロールプロパン、及び２−ブチル−２−エチル−１，３−プロパンジオールからなる群から選択された少なくとも一つを含む、請求項１または２記載のフラックス。
【請求項４】
前記液体溶剤が、１，２，６−ヘキサントリオール、イソボルニルシクロヘキサノール、イソオクタデカノール、ペンタエリスリトール、ベヘン酸ベヘニル、流動パラフィン、ジエチレングリコールモノヘキシルエーテル、ジエチレングリコールモノ−２−エチルヘキシルエーテル、エチレングリコールモノフェニルエーテル、ジエチレングリコールジブチルエーテル、トリエチレングリコールモノブチルエーテル、メチルプロピレントリグリコール、ブチルプロピレントリグリコール、トリエチレングリコールブチルメチルエーテル、及びテトラエチレングリコールジメチルエーテルからなる群から選択された少なくとも一つを含む、請求項１から３のいずれか一項に記載のフラックス。
【請求項５】
前記チキソ材が、脂肪酸アミドから選ばれる、請求項２から４のいずれか一項に記載のフラックス。
【請求項６】
前記脂肪酸アミドが、ステアリン酸アミド、ラウリン酸アミド、パルミチン酸アミド、オレイン酸アミド、エルカ酸アミド、ベヘン酸アミド、ヒドロキシステアリン酸アミド、及び、トルアミドからなる群から選択された少なくとも一つである、請求項５記載のフラックス。
【請求項７】
前記活性剤が、マレイン酸モノオクチル、トリメリット酸、及び、イソオクタデカン酸からなる群から選択された少なくとも一つである、請求項２から６のいずれか一項に記載のフラックス。
【請求項８】
リフロー温度で蒸発しない成分が３質量％以下である、請求項１から７のいずれか一項に記載のフラックス。
【請求項９】
請求項１から８のいずれか１つに記載のフラックスと、はんだ粒子とを含む、ソルダペースト。
【請求項１０】
前記はんだ粒子の融解温度が、２８０℃から３３０℃である、請求項９記載のソルダペースト。
【発明の詳細な説明】
【技術分野】
【０００１】
本発明は、フラックス及びソルダペーストに関する。
【背景技術】
【０００２】
プリント基板等の電子部品を接合するために、フラックスが使用され、特に、はんだ粒子とペースト状のフラックスとが混合されたソルダペーストが広く用いられている。ソルダペーストを用いた電子部品の接合は、例えば、はんだ接合部にソルダペーストを適量塗布し、その後、リフロー温度にて加熱することではんだ粒子を融解させ、はんだ接合部に接合させる（以下、リフロー工程ともいう）。しかし、リフロー工程後のはんだ接合部に、固形成分がフラックス残渣として発生し、電子回路の性能劣化や腐食等の問題があった。
【０００３】
そこで近年、リフロー工程後において、はんだ接合部に発生するフラックス残渣を抑えるフラックスが提案されている（特許文献１、２）。これらのフラックスは、リフロー温度の加熱により、フラックスが気化することで、はんだ接合部の周囲にフラックス残渣が発生しないのが特徴である。フラックス残渣が発生しないことを無残渣ともいう。
【先行技術文献】
【特許文献】
【０００４】
【特許文献１】特開２００４−２５３０５号公報
【特許文献２】特開２０１３−１３２６５４号公報
【発明の概要】
【発明が解決しようとする課題】
【０００５】
ＲｏＨＳ指令により、鉛含有のはんだ組成は規制対象となっており、電子部品の接合には、鉛を含まない無鉛はんだ（鉛フリーはんだ）が使用されている。しかし、一部部品においては、現在も高温鉛はんだの使用が認められている。高温鉛はんだと従来の無残渣用フラックスを混合したソルダペーストを用いてリフローを行うと、はんだが溶融する前にフラックスが揮発し、はんだ溶融時にはフラックスが残っておらず、十分な溶融性及びリフロー性が確保できないという問題がある。
【０００６】
そこで、本発明は、高温域のリフロー温度において、はんだ粒子のリフロー性に優れ、且つ、残渣が発生しないフラックス及びソルダペーストの提供を目的とする。
【課題を解決するための手段】
【０００７】
前記目的を達成するために、本発明のフラックスは、
常温で固体であり、リフロー温度で蒸発する少なくとも１種類の固体溶剤と、
常温で液体であり、リフロー温度で蒸発する少なくとも１種類の液体溶剤と、
分子量１０００以下であり、フラックス全体の質量に対して１〜１０質量％含有するポリエチレングリコールとを含んでいることを特徴とする。
【０００８】
本発明のソルダペーストは、本発明のフラックスと、はんだ粒子とを含む。
【発明の効果】
【０００９】
本発明によれば、高温域のリフロー温度において、はんだ粒子のリフロー性に優れ、且つ、残渣が発生しないフラックス及びソルダペーストを提供できる。
【発明を実施するための形態】
【００１０】
本発明において、「無残渣」とは、フラックス残渣の量がフラックス中の５％以下であることをいう。
【００１１】
本発明のフラックスは、例えば、さらに、チキソ剤および活性剤からなる群から選択された少なくとも一つの添加成分を含み、前記添加成分がリフロー温度で他の成分とともに、蒸発するものである。
【００１２】
本発明のフラックスは、例えば、前記固体溶剤が、２，２−ジメチル−１，３−プロパンジオール、２，５−ジメチルヘキサン−２，５−ジオール、トリメチロールプロパン、及び２−ブチル−２−エチル−１，３−プロパンジオールからなる群から選択された少なくとも一つを含む。
【００１３】
本発明のフラックスは、例えば、前記液体溶剤が、１，２，６−ヘキサントリオール、イソボルニルシクロヘキサノール、イソオクタデカノール、ペンタエリスリトール、ベヘン酸ベヘニル、流動パラフィン、ジエチレングリコールモノヘキシルエーテル、ジエチレングリコールモノ−２−エチルヘキシルエーテル、エチレングリコールモノフェニルエーテル、ジエチレングリコールジブチルエーテル、トリエチレングリコールモノブチルエーテル、メチルプロピレントリグリコール、ブチルプロピレントリグリコール、トリエチレングリコールブチルメチルエーテル、及びテトラエチレングリコールジメチルエーテルからなる群から選択された少なくとも一つを含む。
【００１４】
本発明のフラックスは、例えば、前記チキソ材が、脂肪酸アミドから選ばれる。
【００１５】
本発明のフラックスは、例えば、前記脂肪酸アミドが、ステアリン酸アミド、ラウリン酸アミド、パルミチン酸アミド、オレイン酸アミド、エルカ酸アミド、ベヘン酸アミド、ヒドロキシステアリン酸アミド、及びトルアミドからなる群から選択された少なくとも一つである。
【００１６】
本発明のフラックスは、例えば、前記活性剤が、マレイン酸モノオクチル、トリメリット酸、及び、イソオクタデカン酸からなる群から選択された少なくとも一つである。
【００１７】
本発明のフラックスは、例えば、リフロー温度で蒸発しない成分が３質量％以下である。
【００１８】
本発明のソルダペーストは、例えば、前記はんだ粒子の融解温度が、２８０℃から３３０℃である。
【００１９】
以下、本発明の実施形態について、例をあげてさらに具体的に説明する。本発明は、以下の実施形態に限定されない。各溶剤は、リフロー温度で蒸発可能なもの、即ち、その沸点または分解温度がリフロー温度以下であるものである。
【００２０】
＜フラックス＞
本実施形態のフラックスは、固体溶剤と液体溶剤とポリエチレングリコール（以下、ＰＥＧ）を含む。前記固体溶剤は、常温で固体であり、リフロー温度で蒸発する少なくとも１種類の溶剤である。前記固体溶剤は、特に制限されず、フラックスの溶剤として、一般に用いられる固体溶剤が挙げられる。具体的には、２，２−ジメチル−１，３−プロパンジオール、２，５−ジメチルヘキサン−２，５−ジオール、トリメチロールプロパン、及び２−ブチル−２−エチル−１，３−プロパンジオール等が挙げられる。なお、これらは単独で用いても、２種以上を併用してもよい。前記固体溶剤の配合量は、特に制限されず、例えば、フラックス全体の質量に対して２５〜６０質量％であり、好ましくは、４０〜６０質量％であり、より好ましくは、４５〜５５質量％である。
【００２１】
前記リフロー温度は、特に制限されず、例えば、３００〜３８０℃、好ましくは、３３０〜３６０℃である。
【００２２】
前記液体溶剤は、常温で液体であり、リフロー温度で蒸発する少なくとも１種類の溶剤である。前記液体溶剤は、特に制限されず、フラックスの溶剤として、一般に用いられる液体溶剤が挙げられる。具体的には、１，２，６−ヘキサントリオール、イソボルニルシクロヘキサノール、イソオクタデカノール、ペンタエリスリトール、ベヘン酸ベヘニル、流動パラフィン、ジエチレングリコールモノヘキシルエーテル、ジエチレングリコールモノ−２−エチルヘキシルエーテル、エチレングリコールモノフェニルエーテル、ジエチレングリコールジブチルエーテル、トリエチレングリコールモノブチルエーテル、メチルプロピレントリグリコール、ブチルプロピレントリグリコール、トリエチレングリコールブチルメチルエーテル、及びテトラエチレングリコールジメチルエーテル等が挙げられる。なお、これらは単独で用いても、２種以上を併用してもよい。前記液体溶剤の配合量は、特に制限されず、例えば、フラックス全体の質量に対して２０〜６０質量％であり、好ましくは、２５〜５０質量％であり、より好ましくは、２５〜３５質量％である。
【００２３】
前記ＰＥＧは、分子量１５００未満である。前記ＰＥＧの分子量は、１５００未満であればよく、例えば、２００、３００、４００、６００、８００、１０００等であり、具体的には、１０００以下、より好ましくは４００〜６００である。前記ＰＥＧの分子量が、１５００になると、完全に蒸発せず、その一部がフラックス残渣として残ることがある。前記ＰＥＧの配合量は、フラックス全体の質量に対して１〜１０質量％含有する。前記ＰＥＧの形状は特に制限されず、例えば、液状、ペースト状、固形状等が挙げられ、好ましくは、液状である。
【００２４】
本実施形態のフラックスは、さらに、例えば、チキソ剤および活性剤等の添加成分を含んでもよい。この場合、前記添加成分がリフロー温度で他の成分とともに、蒸発するものを使用する。なお、これらは単独で用いても、２種以上を併用してもよい。これにより、チキソトロピー性やぬれ性を高めることが可能である。従来のソルダペーストでは、無残渣にするには、活性剤やチキソ剤は、蒸発が困難であるため、全く含有させないか、含有させる場合でも、リフロー温度で気化するものに限られており、十分な活性または流動性改善特性を有するものが使用できなかった。
【００２５】
前記チキソ剤は、フラックスと他の成分との分離を防いで保存安定性を高め、かつ印刷や吐出時の転写性を高めるように流動特性を改善する働きを持つ。前記チキソ剤として、例えば、脂肪酸アミド等が挙げられ、具体的には、ステアリン酸アミド、ラウリン酸アミド、パルミチン酸アミド、オレイン酸アミド、エルカ酸アミド、ベヘン酸アミド、ヒドロキシステアリン酸アミド、及びトルアミド等が挙げられる。前記チキソ剤の配合量は、特に制限されず、例えば、フラックス全体の質量に対して５〜２５質量％であり、好ましくは、１５〜２５質量％である。
【００２６】
前記活性剤は、はんだ付け部や粉末はんだ表面の酸化物を還元除去して清浄化し、溶融したはんだのぬれ性を高め、はんだ接合部に金属的に付着させる作用を有している。前記活性剤として、例えば、マレイン酸モノオクチル、トリメリット酸、イソオクタデカン酸等が挙げられる。前記活性剤の配合量は、特に制限されず、例えば、フラックス全体の質量に対して５〜２０質量％であり、好ましくは、５〜１０質量％である。
【００２７】
本発明のフラックスは、さらに、ロジンを含んでもよい。前記ロジンはアビエチン酸およびその異性体を主成分とする天然樹脂であり、前記ロジンの添加により、粘度調整、電子部品の粘着保持、アビエチン酸による酸化物の還元除去作用等の効果が得られる。前記ロジンは、例えば、水添ロジン、酸変性ロジン、重合ロジン、ロジンエステル等が挙げられる。前記ロジンの配合量は、フラックス全体の質量に対して０．１〜１質量％であることが好ましい。
【００２８】
本発明のフラックスにおいて、フラックスが、リフロー温度で蒸発しない成分を５質量％以下の量で含有してもよい。本発明のフラックスは、多量の固体溶剤を含有するため、そのような非蒸発性成分も、少なくとも一部はリフロー中に蒸発しうるので、実際のフラックス残渣はさらに少なくなる可能性がある。好ましくは、非蒸発性成分のフラックス中の含有量は０．５質量％以下とする。この非蒸発性成分は、フラックス残渣として微量が残留してもリフロー性や融解性に悪影響を及ぼさないものであることが好ましい。
【００２９】
本発明のフラックスは、還元性雰囲気および窒素雰囲気のいずれかで使用可能することが好ましい。還元性雰囲気は、例えば、ギ酸や水素ガスを含有する一般的な還元性雰囲気に加え、特開２００１−５８２５９号公報に記載されている、水素ラジカルを含む雰囲気であってもよい。
【００３０】
前記水素ラジカルを含有する雰囲気でのリフローはんだ付けは、水素ガス供給装置とプラズマ発生装置を備え、内部を真空に排気できるリフロー炉を用いて行うことができる。
【００３１】
本発明のフラックスを用いて還元性雰囲気でリフローはんだ付けを行う場合、雰囲気ガスが酸化物の除去作用を示すため、フラックス中に活性剤を全く含有させなくてもよい。
【００３２】
＜ソルダペースト＞
本実施形態のソルダペーストは、本発明のフラックスと、はんだ粒子とを含む。本実施形態のソルダペーストは、本発明のフラックスの記載を援用できる。前記はんだ粒子は、特に制限されず、例えば、融点が２８０℃から３３０℃のはんだ粒子等が挙げられる。
【００３３】
本実施形態のソルダペーストにおいて、本発明のフラックスは、前述したように、チキソ材として脂肪酸アミドを含むことが好ましい。前記脂肪酸アミドは、前述と同様である。前記チキソ剤を有することで、本発明のソルダペーストにおいて比重が大きく異なる粉末はんだとフラックスの分離を防いで保存安定性を高め、かつ印刷や吐出時の転写性を高めるように流動特性を改善できる。
【００３４】
前記はんだ粒子の粒径は、特に制限されず、例えば、１０〜６０μｍの範囲でよいが、より大径または小径のものでもよい。前記はんだ粒子と本発明のフラックスの配合量は、前記はんだ粒子の粒径によっても異なるが、一般には本発明のフラックスが８〜１５質量％、前記はんだ粒子が８５〜９２質量％でよい。
【００３５】
本実施形態のソルダペーストは、本発明のフラックスを含むことにより、高温域のリフロー温度においても、リフロー性に優れ、且つ、はんだ接合部において残渣の発生しないはんだ付けが可能となる。
【実施例】
【００３６】
以下、本発明の実施例について説明する。ただし、本発明は、以下の実施例には限定されない。
【００３７】
＜フラックスの作製＞
下記表１に実施例１から実施例２３を、下記表２に比較例１から比較例３を示す。下記表１及び下記表２に示す配合量の各材料をそれぞれ混合し、加熱融解することにより、均一に分散された実施例１から実施例２３及び比較例１から比較例３を得た。
【００３８】
【表１】
2020131257.tif 000002
【００３９】
【表２】
2020131257.tif 000003
【００４０】
なお、前記表１及び表２における流動パラフィン及びイソオクタデカノールの詳細は、以下に示す。
流動パラフィン：商品名ハイコールK-350、カネダ株式会社製
イソオクタデカノール：商品名ファインオキソコール１８０Ｔ、日産化学株式会社製
【００４１】
＜ソルダペーストの作製＞
前記各実施例（前記表１）、及び前記各比較例（前記表２）で示した組成の各フラックスを用いて、ソルダペーストを作製した。具体的には、ソルダペースト全体に対して、１０質量％の前記各フラックスと、９０質量％の９０Ｐｂ−１０Ｓｎのはんだ粉末（粒径：２０〜３８μｍ）とを混合することにより、各ソルダペーストを作製した。前記はんだ粒子は、鉛（Ｐｂ）を９０質量％、及び、スズ（Ｓｎ）を１０質量％含む、高温鉛（Ｐｂｒｉｃｈ）はんだであり、前記はんだ粒子の融点は、３０１℃である。
【００４２】
＜残渣量評価試験＞
前記各実施例及び前記各比較例を基に作製した前記各フラックスを用いて、前記各フラックスの残渣量を評価した。前記残渣量の評価方法について説明する。前記各フラックスをアルミパンに１０ｍｇ入れ、ULVAC社製  TGD9600を用いて、ピーク温度３５０℃、昇温速度１℃／ｓｅｃにて加熱した。前記加熱したものを評価サンプルとし、加熱後の前記各フラックスの重量を算出し、下記評価基準に従って評価した。
【００４３】
残渣量評価試験  評価基準
◎：重量が加熱前の３％以下になった
〇：重量が加熱前の３％より多く、５％以下になった
×：重量が加熱前の５％より多かった
【００４４】
＜リフロー性評価試験＞
前記各実施例及び前記各比較例のフラックスを用いてソルダペーストを作製し、はんだ広がり試験を行うことでリフロー性の評価を行った。はんだ広がり試験はＪＩＳ  Ｚ３１９７に準拠した。リフロー条件について説明する。プリヒートを１７０℃で９０秒行い、ピーク温度３３０℃で６０秒保持し、はんだを溶融させた。リフローは窒素雰囲気下で行った。前記融解したものを評価サンプルとし、リフロー後の前記各ソルダペーストのぬれ広がり率を算出し、下記評価基準に従って評価した。
【００４５】
リフロー性評価試験  評価基準
◎：ぬれ広がり率が９０％以上
〇：ぬれ広がり率が８５％以上９０％未満
×：ぬれ広がり率が８５％未満、または、はんだが溶融しなかった
【００４６】
前記各実施例及び前記各比較例の残渣量及びリフロー性の各評価結果を下記表３に示す。
【表３】
2020131257.tif 000004
【００４７】
前記表３から明らかな通り、比較例に用いた前記各ソルダペーストは、一方の特性は良好となるが、どれも他方の試験で悪影響が出ることが確認できる。これに対し、本発明によれば、残渣量評価試験、リフロー性評価試験の何れにおいても、良好な結果となる。
【００４８】
以上、実施形態を参照して本発明を説明したが、本発明は、前記実施形態に限定されるものではない。本発明の構成や詳細には、本発明のスコープ内で当業者が理解しうる様々な変更をできる。
【産業上の利用可能性】
【００４９】
以上のように、本発明によれば、例えば、高温域において、はんだ粒子のリフロー性に優れ、且つ、残渣が発生しないことが可能になる。このため、本発明は、例えば、融解温度が高いはんだ粒子を使用する分野において有用である。